(57)【要約】【課題】金属溶湯を所定温度で保持するに際して、メタルロスの発生を抑制して燃焼効率を向上させるとともに、作業効率もよい金属溶湯保持炉の新規な構造を提案する。【解決手段】溶解した金属溶湯Ｍを保温する保持炉１０内に配置される保持バーナー１５の前側に、耐火物よりなり、先端部に排ガス口２１を複数設けた燃焼筒部材２０を配置して、前記燃焼筒部材２０の内部でバーナー１５を燃焼させ前記排ガス口２１を介してバーナーフレームを分散放出して前記金属溶湯Ｍを加熱するようにしたことを特徴とする。【選択図】図２
2008215628.tif 000002
【特許請求の範囲】
【請求項１】
溶解した金属溶湯を保温する保持炉内に配置される保持バーナーの前側に、耐火物よりなり、先端部に排ガス口を複数設けた燃焼筒部材を配置して、前記燃焼筒部材の内部でバーナーを燃焼させ前記排ガス口を介してバーナーフレームを分散放出して前記金属溶湯を加熱するようにしたことを特徴とする金属溶湯保持炉の構造。
【請求項２】
前記燃焼筒部材の複数の排ガス口が筒部材先端に放射状に形成されている請求項１に記載の金属溶湯保持炉の構造。
【請求項３】
前記燃焼筒部材が炉上部から垂直に吊下げ配置されている請求項１又は２に記載の金属溶湯保持炉の構造。
【請求項４】
前記保持炉が金属材料を溶解する溶解部に隣接して配設されている請求項１に記載の金属溶湯保持炉の構造。
【請求項５】
前記溶解部に溶解した溶湯を一旦貯める貯湯部を有する請求項４に記載の金属溶湯保持炉の構造。
【発明の詳細な説明】
【技術分野】
【０００１】
この発明は、アルミ等の金属溶湯を所定温度に保温するための金属溶湯保持炉の構造に関する。
【背景技術】
【０００２】
アルミ鋳造用の金属材料を加熱溶解して得られた金属溶湯を一旦蓄積し保温するために、例えば図１０及び図１１に示すように、金属溶湯Ｍを加熱して所定温度に保温する保持バーナー１１５を備えた金属溶湯保持炉１１０が用いられる。図示した金属溶湯保持炉１１０は金属溶解炉１５０が一体に有するもので、上部が材料投入口１６１として形成され下部に傾斜炉床部１６３を有する予熱煙道１６２内に金属材料を挿入して、前記予熱煙道１６２下部に向けて配設された溶解バーナー１５５によって前記金属材料を加熱溶解する溶解部１６０を有する（例えば、特許文献１参照）。
【０００３】
図において、符号１１１は金属溶湯保持炉１１０の炉体、１１２は金属溶湯保持炉１１０の作業点検口、１１３はその扉、１３０は溶湯汲出部、１３１は金属溶湯保持炉１１０と溶湯汲出部１３０との連通口、１５１は溶解部１６０を構成する炉壁、１５２は燃焼部１６０の作業点検口、１５３はその扉、１５４は金属溶湯保持炉１１０と溶解部１６０との連通開口、１６５は煙道１６２から溶解部１６０内に下部が開放された溶解材料保持部材、１６６は溶解材料保持部材１６５の溶解バーナー１５５側の下端に形成された切欠部、１６７は溶解材料保持部材１６５の上端部に形成されたフランジ部、１７０は溶解部１６０に形成された金属溶湯Ｍの貯湯部、１７２は貯湯部１７０の作業点検口、１７３はその扉、１８０は金属溶湯保持炉１１０と貯湯部１７０との間に配設された隔壁部、１８１は隔壁部１８０下部に形成された溶湯連通部、１８２は隔壁部１８０上部に形成された排ガス流通部である。
【０００４】
ところで、従来の金属溶湯保持炉１１０の構造では、図示のように炉体１１１の天井（又は側壁）に配置された保持バーナー１１５によって炉内の金属溶湯Ｍを加熱保温するのであるが、この際に保持バーナー１１５のバーナーフレームの先端が金属溶湯Ｍの表面に直接当たるように構成するのが一般であった。しかしながら、このような構造では、保持バーナー１１５のバーナーフレームが金属溶湯Ｍの表面を直撃することによって、金属溶湯Ｍの表面に生成される薄い酸化膜を破り、さらにそこに形成された新たな酸化膜を次々と破壊しまた生成するという際限のない繰り返しがなされてメタルロスが増加するという問題があった。
【０００５】
また、保持バーナー１１５のバーナーフレームが金属溶湯Ｍの表面を直撃する構造にあっては、フラックス処理等を行う際に金属溶湯Ｍが飛散して保持バーナー１１５の内外部分に付着して正常な燃焼を妨げたり保持バーナー１１５の取り替えが必要になったり、あるいは飛散した金属溶湯Ｍが炉体１１１の天井や側壁に付着して清掃作業が困難になる等の作業効率の低下を招くという問題もあった。
【特許文献１】特許第３８６０１３５号公報
【発明の開示】
【発明が解決しようとする課題】
【０００６】
本発明は前記の点に鑑みなされたものであり、金属溶湯を所定温度で保持するに際して、メタルロスの発生を抑制して燃焼効率を向上させるとともに、作業効率もよい金属溶湯保持炉の新規な構造を提案するものである。
【課題を解決するための手段】
【０００７】
すなわち、請求項１の発明は、溶解した金属溶湯を保温する保持炉内に配置される保持バーナーの前側に、耐火物よりなり、先端部に排ガス口を複数設けた燃焼筒部材を配置して、前記燃焼筒部材の内部でバーナーを燃焼させ前記排ガス口を介してバーナーフレームを分散放出して前記金属溶湯を加熱するようにしたことを特徴とする金属溶湯保持炉の構造に係る。
【０００８】
請求項２の発明は、前記燃焼筒部材の複数の排ガス口が筒部材先端に放射状に形成されている請求項１に記載の金属溶湯保持炉の構造に係る。
【０００９】
請求項３の発明は、前記燃焼筒部材が炉上部から垂直に吊下げ配置されている請求項１又は２に記載の金属溶湯保持炉の構造に係る。
【００１０】
請求項４の発明は、前記保持炉が金属材料を溶解する溶解部に隣接して配設されている請求項１に記載の金属溶湯保持炉の構造に係る。
【００１１】
請求項５の発明は、前記溶解部に溶解した溶湯を一旦貯める貯湯部を有する請求項４に記載の金属溶湯保持炉の構造に係る。
【発明の効果】
【００１２】
請求項１の発明によれば、溶解した金属溶湯を保温する保持炉内に配置される保持バーナーの前側に、耐火物よりなり、先端部に排ガス口を複数設けた燃焼筒部材を配置して、前記燃焼筒部材の内部でバーナーを燃焼させ前記排ガス口を介してバーナーフレームを分散放出して前記金属溶湯を加熱するようにしたため、メタルロスの発生を大幅に減少させて燃費も低減することができ、保持バーナーの正常な燃焼や保持炉内の清掃等の作業効率を向上させることができる。
【００１３】
請求項２の発明によれば、請求項１において、前記燃焼筒部材の複数の排ガス口が筒部材先端に放射状に形成されているため、バーナーフレームを炉内部にまんべんなく分散放出させることができる。
【００１４】
請求項３の発明によれば、請求項１又は２において、前記燃焼筒部材が炉上部から垂直に吊下げ配置されているため、該燃焼筒部材の取り付けや交換等の作業が容易となる。
【００１５】
請求項４の発明によれば、請求項１において、前記保持炉が金属材料を溶解する溶解部に隣接して配設されているため、公知の金属溶解炉に適用することができる。
【００１６】
請求項５の発明によれば、請求項４において、前記溶解部に溶解した溶湯を一旦貯める貯湯部を有するため、金属溶湯保持炉内の金属溶湯の清浄度を高めることができ、金属溶湯保持炉の金属溶湯を高品質に保つことができる。
【発明を実施するための最良の形態】
【００１７】
以下添付の図面に従ってこの発明を詳細に説明する。
図１は本発明の一実施例を示す金属溶湯保持炉の全体概略横断面図、図２は図１の金属溶湯保持炉のＡ−Ａ線で切断した状態の断面図、図３は図１の金属溶湯保持炉のＢ−Ｂ線で切断した状態の断面図、図４は燃焼筒部材の断面図と上面図、図５は本発明の金属溶湯保持炉を用いた金属溶解炉の全体概略横断面図、図６は図５の金属溶解炉の全体概略縦断面図、図７は図５の金属溶解炉の金属溶湯保持炉の構造を表す要部断面図、図８は図５の金属溶解炉の溶解部の要部断面図、図９は図５の金属溶解炉の貯湯部の要部断面図他である。
【００１８】
図１〜図３に示すように、本発明の一実施例に係る金属溶湯保持炉１０は、溶解した金属溶湯Ｍを所定温度に保温するためのものであって、保持バーナー１５と、燃焼筒部材２０とを有する。図において、符号１１は当該金属溶湯保持炉１０を構成する炉壁、１２は該炉壁１１に形成された作業点検口、１３はその扉、３０は溶湯汲出部、３１は当該金属溶湯保持炉１０と溶湯汲出部３０との連通口、３５は溶湯投入部、３６は当該金属溶湯保持炉１０と溶湯投入部３５との連通口である。
【００１９】
保持バーナー１５は、噴射されるバーナーフレームの燃焼熱よって金属溶湯Ｍを所定温度に保温するためのものであって、当該保持炉１０内に配置される。実施例の保持バーナー１５としては、公知の部材が使用され、炉壁１１上部の略中央部分に配置される。
【００２０】
燃焼筒部材２０は、保持バーナー１５の前側に配置された耐火物よりなる部材であって、図２〜図４に示すように、先端部に排ガス口２１が複数設けられ、内部で前記保持バーナー１５を燃焼させ排ガス口２１を介してバーナーフレームを分散放出して金属溶湯Ｍを加熱するように構成される。このように、保持バーナー１５のバーナーフレームを分散放出させることにより、前記バーナーフレームを金属溶湯Ｍに直撃させることなく加熱することが可能となる。特に、この燃焼筒部材２０では、図示しかつ請求項２の発明として規定したように、前記複数の排ガス口２１を筒部材先端に放射状に形成することが好ましく、これにより、バーナーフレームを炉１０内部にまんべんなく分散放出させることができる。実施例の燃焼筒部材２０は、黒鉛（Ｃ）と炭化珪素（ＳｉＣ）とを主成分とする厚さ３５ｍｍ程度の耐火物からなる釣り鐘形状の部材であり、直径６０ｍｍの貫通孔として形成された排ガス口２１が筒部材先端に放射状に等間隔で６個形成されている。なお、図示しないが、排ガス口２１は、燃焼筒部材２０の筒部材先端に放射状に形成することに加えて、筒部材先端の略中央位置に形成しても構わない。この場合、放射状に形成された排ガス口２１によってバーナーフレームが分散されるので、バーナーフレームを保持バーナー１５の前側方向に放出させても金属溶湯Ｍへの直撃を抑制することができる。
【００２１】
また、この燃焼筒部材２０は、図２，３に図示しかつ請求項３の発明として規定したように、炉１０上部から垂直に吊下げ配置するように構成される。実施例の燃焼筒部材２０は、図４に示すように、開口部２２にフランジ部２３が形成されており、図２及び図３に示すように、前記フランジ部２３が炉壁１１上部に形成された貫通孔である筒部材配置部１４端縁を覆うように配置され、保持バーナー１５を燃焼筒部材２０内部に配置して保持するバーナー保持部材１６によって前記燃焼筒部材２０の開口部２２がフランジ部２３とともに覆われて固定されている。このように、燃焼筒部材２０を吊下げ配置とすれば、該燃焼筒部材２０の取り付けや交換等の作業が容易となる。
【００２２】
上記の如く構成された金属溶湯保持炉１０の構造にあっては、燃焼筒部材２０の排ガス口２１を介して保持バーナー１５のバーナーフレームを分散放出して金属溶湯Ｍを加熱するものであるから、前記バーナーフレームの金属溶湯Ｍへの直撃を抑制することができる。そのため、金属溶湯Ｍ表面の酸化膜が破られて新たな酸化膜が生成されることがなくなり、メタルロスの発生を大幅に減少させることができ、それに伴って燃費も低減することができる。実施例では、従来に比して、メタルロスが約２０〜３０％減少し、燃費が約１０〜２０％減少した。
【００２３】
さらに、当該保持炉１０の構造では、保持バーナー１５の前側に燃焼筒部材２０が配置されるため、フラックス処理等を行った場合でも、金属溶湯Ｍが保持バーナー１５や炉壁１１内の天井部分等に付着することを防止することができ、保持バーナー１５の正常な燃焼や保持炉１０内の清掃等の作業効率を向上させることができる。
【００２４】
また、当該金属溶解保持炉１０の構造は、図５〜図９に図示しかつ請求項４の発明として規定したように、金属材料を溶解する溶解部６０に隣接して配設することによって、公知の金属溶解炉５０に適用することもできる。なお、この実施例において、図１〜図４と同一符号は同一の構成を表すものとして、その説明を省略する。
【００２５】
図示の金属溶解炉５０は、アルミ鋳造用のアルミ溶湯を溶解して保持するいわゆる手許溶解炉であって、溶解部６０上部に材料投入口（兼排気口）６１及び煙道６２を有するとともに下部に傾斜炉床６３が形成され、前記材料投入口６１に溶解材料を挿入して、溶解部６０下部に向けて配設された溶解バーナー５５によって前記溶解材料を金属溶湯Ｍとして加熱溶解し、前記金属溶湯Ｍを前記傾斜炉床６３から金属溶湯保持炉１０に導入しするように構成されたものである。このような溶解炉のタイプは一般に乾燥炉床溶解炉（ｄｒｙ  ｈｅａｒｔｈ  ｆｕｒｎａｃｅ）と呼ばれている。図において、符号５１は溶解部６０を構成する炉壁、５２は該炉壁５１に形成された作業点検口、５３はその扉、５４は金属溶湯保持炉１０と溶解部６０との連通開口である。
【００２６】
この金属溶解炉５０では、煙道６２から溶解部６０内に下部が開放された溶解材料保持部材６５が炉壁５１と接触しないように溶解部６０の略中央位置に配設される。溶解材料保持部材６５を配設することによって、溶解部６０内に残留付着する未溶解材料の除去、清掃という煩雑かつ困難な作業を軽減し、未溶解材料が炉壁５１に固着したことによる該炉壁５１の損傷を防止して耐久性を高めることができ、さらに、溶解材料保持部材６５内に収容された溶解材料全体が該保持部材６５の内部と外部の両側から加熱されて予熱効率が向上するため、生産性を高めることができる。
【００２７】
また、溶解材料保持部材６５の形状構成としては、少なくとも金属材料を内部に保持できる構成であればよく、例えば、筒状スリーブ体より構成してもよい。さらに、図示のように、溶解バーナー５５側の下端に切欠部６６を形成して、金属材料に溶解バーナー５５のバーナーフレームを直撃させるとともに、溶解材料保持部材６５をバーナーフレームの直撃から保護して耐久力を高めるようにしてもよい。そして、図示のように、上端部にフランジ部６７を設けて材料投入口６１の開口端縁を覆うようにすれば、材料投入が容易でしかも材料投入時に該投入口６１を材料との接触や損傷から保護することができ、実施例のような溶解材料保持部材６５の吊下取付あるいは交換も簡単であり、さらに、溶解部６０の材料投入口６１と溶解材料保持部材６５の開口との間に生ずる隙間の管理も容易となる。
【００２８】
溶解材料保持部材６５の材質としては、該保持部材６５外部からの加熱も可能とするものであり、９００℃以上の高温にさらされ、金属材料が投入される部分であるから、熱伝導率がよく耐熱性に優れるとともに耐衝撃性があるものが望ましい。実施例では、外面側に酸化防止及び耐久性向上のためにアルミナ（Ａｌ2Ｏ3）を塗布した厚さ１０ｍｍ程度のステンレス材（耐熱鋳鋼）を円筒状に形成したスリーブ体を使用した。なお、溶解材料保持部材６５は、これに限らず、アルミナの他に炭化硅素（ＳｉＣ）や黒鉛混合物を使用してもよいし、円筒状スリーブ体の他に多孔材もしくは網状材もしくは桟材のいずれかによって形成してもよい。
【００２９】
また、上記金属溶解炉５０の溶解部６０は、図示しかつ請求項５の発明として規定したように、溶解した金属溶湯Ｍを一旦貯める貯湯部７０を有することが好ましく勧められる。実施例の貯湯部７０は、金属溶湯保持炉１０と溶解部６０の傾斜炉床６３との間に隔壁部８０を設けて配設され、前記傾斜炉床６３を流下する溶解物を直接金属溶湯保持炉１０に流入させず、一旦蓄積して前記隔壁部８０下部に形成された溶湯連通部８１を介して金属溶湯保持炉１０へ流入させるように構成されている。該貯湯部７０を配設することにより、溶解材料の溶解に伴って発生する各種金属の酸化物等の不純物を金属溶湯Ｍ中に拡散する前に金属溶湯Ｍ表面に集積することができ、該不純物の排出を容易に行うことが可能となる。したがって、クリーンな金属溶湯Ｍのみを隔壁部８０下部の溶湯連通部８１から金属溶湯保持炉１０へ流入させることができ、その結果、金属溶湯保持炉１０内の金属溶湯Ｍの清浄度を高めることができ、汲出部３０から金型等に供給される溶湯を高品質に保つことができる。なお、図において、符号７２は貯湯部７０の作業点検口、７３はその扉、８２は隔壁部８０の上部に形成された金属溶湯保持炉１０からの排ガス流通部である。
【００３０】
この貯湯部７０は、広さを比較的小さくすることが不純物の排出処理上好ましく、実施例では金属溶湯保持炉１０の長さａが５００ｍｍ（幅１０００ｍｍ）とすると貯湯部７０の長さｂは２００ｍｍ（幅１０００ｍｍ）で、保持炉１０の半分以下の広さとなっている。また、不純物の中で重金属の酸化物は長期間のうちに金属溶湯Ｍ中を沈降して貯湯部７０の底面に堆積することがあるため、隔壁部８０下部の溶湯連通部８１を貯湯部７０底面より高い位置に形成することが好ましく、実施例では、溶湯連通部８１の下辺が貯湯部７０の底面より１００ｍｍ高く形成されている。
【００３１】
また、隔壁部８０上部の排ガス流通部８２は、金属溶湯保持炉１０からの排ガスを有効に利用するために炉全体を流通させるものである。金属溶湯保持炉１０に配置された保持バーナー１５の熱は該保持炉１０内の金属溶湯Ｍを一定温度に保温した後、排ガスとして隔壁部８０の流通部８２を通って貯湯部７０及び溶解部６０内を流通して排気口を兼ねる材料投入口６１より外部へ排出される。実施例の排ガス流通部８２は縦８５ｍｍ、横２３０ｍｍの長方形に形成されているが、適宜の形状及び大きさに設計される。必要ならば隔壁部８０上部すべてを開放空間とし排ガス流通部８２としてもよい。なお、排ガス流通部８２は金属溶湯Ｍの湯面よりも高い位置に形成されることはいうまでもない。
【００３２】
このように、溶湯保持部６０に隔壁部８１を設けて溶湯処理部８０を配設することにより、溶湯保持部６０への不純物の流入を大幅に減少することができ、不純物の除去作業が簡便化されて作業効率が向上する。例えば、溶湯処理部８０における定期的な不純物の書き出しを励行すれば、不純物が溶湯保持部６０に流入することはほとんど回避され、該溶湯保持部６０におけるフラックス処理がほとんど不要となる。また、長期間のうちに溶湯処理部８０の底面に堆積した不純物は数ヶ月毎に行われる炉の清掃時に除去すればよい。
【００３３】
なお、本発明の金属溶解炉は、上記実施例で述べた構成に限るものではなく、発明の趣旨を逸脱しない範囲内において種々の変更を付加して実施することができる。
【図面の簡単な説明】
【００３４】
【図１】本発明の一実施例を示す金属溶湯保持炉の全体概略横断面図である。
【図２】図１の金属溶湯保持炉のＡ−Ａ線で切断した状態の断面図である。
【図３】図１の金属溶湯保持炉のＢ−Ｂ線で切断した状態の断面図である。
【図４】燃焼筒部材の断面図と上面図である。
【図５】本発明の金属溶湯保持炉を用いた金属溶解炉の全体概略横断面図である。
【図６】図５の金属溶解炉の全体概略縦断面図である。
【図７】図５の金属溶解炉の金属溶湯保持炉の構造を表す要部断面図である。
【図８】図５の金属溶解炉の溶解部の要部断面図である。
【図９】図５の金属溶解炉の貯湯部の要部断面図他である。
【図１０】従来の金属溶解炉の全体概略横断面図である。
【図１１】従来の金属溶解炉の全体概略縦断面図である。
【符号の説明】
【００３５】
１０  金属溶湯保持炉
１５  保持バーナー
２０  燃焼筒部材
２１  排ガス口
３０  溶湯汲出部
３５  溶湯投入部
Ｍ    金属溶湯
【図１】
2008215628.tif 000003
【図２】
2008215628.tif 000004
【図３】
2008215628.tif 000005
【図４】
2008215628.tif 000006
【図５】
2008215628.tif 000007
【図６】
2008215628.tif 000008
【図７】
2008215628.tif 000009
【図８】
2008215628.tif 000010
【図９】
2008215628.tif 000011
【図１０】
2008215628.tif 000012
【図１１】
2008215628.tif 000013